(57)【要約】【課題】細菌や黴菌の繁殖をより確実に防止するとともに、製造コストを削減する。【解決手段】基材３の表面に１〜５重量％の抗菌・防黴剤を含有する下塗り層５を塗布形成し、下塗り層５の表面に、撥水性及び透湿性を有する上塗り層７を塗布形成する。【選択図】図１
2013075368.tif 000002
【特許請求の範囲】
【請求項１】
基材と、
該基材の表面に塗布形成され、１〜５重量％の抗菌・防黴剤を含有する下塗り層と、
該下塗り層の表面に塗布形成され、撥水性及び透湿性を有する上塗り層とを備えた化粧板。
【発明の詳細な説明】
【技術分野】
【０００１】
本発明は、抗菌・防黴性能に優れた化粧板に関するものである。
【背景技術】
【０００２】
近年、住空間や生活環境の改善の要望が高まり、様々な手法で抗菌・防黴対策を施した内装用建材が提案されている。
【０００３】
例えば、特許文献１には、基材の表面に撥水性・吸放湿性に優れた蜜蝋ワックスを塗布して撥水・通気塗膜を形成することにより、表面の保護及び手垢付着汚染の防止を図った建材が開示されている。
【先行技術文献】
【特許文献】
【０００４】
【特許文献１】特開２００６−３４８５７４号公報
【発明の概要】
【発明が解決しようとする課題】
【０００５】
しかし、上記特許文献１では、塗膜が通気性や吸放湿性を有するので、塗膜の空孔を介して基材内部に細菌や黴菌が侵入して繁殖するおそれがある。
【０００６】
そこで、塗膜又は基材に抗菌・防黴剤を含有させることが考えられる。しかし、塗膜に抗菌・防黴剤を含有させた場合には、塗膜が建材の表面に形成されているので、抗菌・防黴剤が蜜蝋ワックスと共に剥がれ、抗菌・防黴性能が失われるおそれがある。また、塗膜が剥がれなかったとしても、抗菌・防黴剤が蜜蝋ワックスで覆われ、かつ塗膜が撥水性を有しているので、抗菌・防黴剤が水（結露水）に溶けにくい。したがって、十分な抗菌・防黴性能が得られず、その結果、細菌や黴菌が塗膜の空孔を介して基材内部に侵入して繁殖するおそれがある。
【０００７】
一方、基材を熱圧成形する際に抗菌・防黴剤を添加する場合には、抗菌・防黴剤として耐熱性を有する高価なものが必要となる。また、抗菌・防黴剤が、基材表面だけでなく基材内部全体に行き渡るので、抗菌・防黴剤の消費量が増大する。したがって、製造コストが増大する。
【０００８】
本発明は、かかる点に鑑みてなされたものであり、その目的とするところは、細菌や黴菌の繁殖をより確実に防止するとともに、製造コストを削減することにある。
【課題を解決するための手段】
【０００９】
上記の目的を達成するため、本発明は、抗菌・防黴剤を含有する塗膜を、撥水性及び透湿性を有する上塗り層で覆ったことを特徴とする。
【００１０】
具体的には、本発明は、基材と、該基材の表面に塗布形成され、１〜５重量％の抗菌・防黴剤を含有する下塗り層と、該下塗り層の表面に塗布形成され、撥水性及び透湿性を有する上塗り層とを備えたことを特徴とする。
【発明の効果】
【００１１】
本発明によれば、細菌や黴菌が上塗り層の空孔を通過して下塗り層に到達しても、その繁殖が下塗り層の抗菌・防黴剤によって抑制される。
【００１２】
また、仮に、化粧板の使用により上塗り層が剥がれても、下塗り層の表面に付着した細菌や黴菌の繁殖が抗菌・防黴剤によって抑制されるので、抗菌・防黴性能を確実に得ることができる。
【００１３】
また、上塗り層が透湿性を有するので、水蒸気が上塗り層により取り込まれて液化しやすい。さらに、下塗り層に撥水性を持たせなくてよいので、下塗り層の抗菌・防黴剤を溶解させることにより、その抗菌・防黴性能を十分発揮させることができる。
【００１４】
また、抗菌・防黴剤は下塗り層だけに含有させればよいので、抗菌・防黴剤の消費量を削減できる。また、下塗り層は基材の表面に塗布形成されるので、抗菌・防黴剤は基材の熱圧成形時の製造雰囲気に晒されず、耐熱性を有する高価な抗菌・防黴剤が不要となる。したがって、製造コストを削減できる。
【００１５】
また、上塗り層が撥水性及び透湿性を有するので、汚れが付着しにくい。
【００１６】
さらに、下塗り層には、表面平滑性が上塗り層程求められないので、生産性を高めることができる。
【図面の簡単な説明】
【００１７】
【図１】本発明の実施形態に係る化粧板の断面図である。
【発明を実施するための形態】
【００１８】
以下、本発明の実施形態について図面に基づいて説明する。
【００１９】
図１は、本発明の実施形態に係る化粧板１を示す。該化粧板１は、基材３と、該基材３の表面に塗布形成された下塗り層５と、該下塗り層５の表面に塗布形成された上塗り層７とを備えている。上記基材３としては、ロックウール吸音板、木質繊維板、鉱物質繊維板、石膏ボード等、一般的な内装用建材を用いることができるが、特に、見かけ密度が０．２〜０．６ｇ／ｃｍ３の繊維板を用いた場合に、臭気等が大量に吸収されやすく好ましい。
【００２０】
上記下塗り層５は、酢酸ビニル樹脂、アクリル樹脂、及びウレタン樹脂の単体又はこれらの混合物からなる水分散樹脂を主体とし、抗菌・防黴剤を含有している。含有される抗菌・防黴剤としては、銅イオン、２・オクチル・４・イソチアゾリン・３・オン等のイソチアゾリン系、トリアジン系、ピリジン系、ピリチオン系、有機銅系、無機系、又はこれらを組み合わせたものを使用できる。抗菌・防黴剤の添加量は、下塗り層５重量の１〜５重量％程度に設定される。
【００２１】
上記上塗り層７は、撥水性及び透湿性を有する塗料、例えば、フッ素アクリル樹脂、フッ素ポリエステル樹脂、シリコンアクリル樹脂等の塗布により形成され、その塗布量は、５０〜１００ｇ／ｍ２に設定される。また、上塗り層７にさらに着色顔料を含有させてもよい。
【００２２】
上述のように構成された化粧板１では、細菌や黴菌が上塗り層７の空孔を通過して下塗り層５に到達しても、その繁殖が下塗り層５の抗菌・防黴剤によって抑制される。
【００２３】
また、仮に、化粧板１の使用により上塗り層７が剥がれても、下塗り層５の表面に付着した細菌や黴菌の繁殖が抗菌・防黴剤によって抑制されるので、抗菌・防黴性能を確実に得ることができる。
【００２４】
また、上塗り層７が透湿性を有するので、水蒸気が上塗り層７により取り込まれて液化しやすい。さらに、下塗り層５の撥水性が上塗り層７よりも低くなっているので、下塗り層５の抗菌・防黴剤の溶解が妨げられない。したがって、十分な抗菌・防黴性能が発揮される。
【００２５】
また、抗菌・防黴剤は下塗り層５だけに含有させればよいので、抗菌・防黴剤の消費量を削減できる。また、下塗り層５は基材３の表面に塗布形成されるので、抗菌・防黴剤は基材３の熱圧成形時の製造雰囲気に晒されず、耐熱性を有する高価な抗菌・防黴剤が不要となる。したがって、製造コストを削減できる。
【００２６】
また、上塗り層７が撥水性及び透湿性を有するので、汚れが付着しにくい。
【００２７】
さらに、下塗り層５には、表面平滑性が上塗り層７程求められないので、生産性を高めることができる。
【００２８】
なお、下塗り層５の抗菌・防黴剤の添加量を、下塗り層５重量の１〜５重量％程度に設定したのは、この抗菌・防黴剤の添加量が、下塗り層５重量の１重量％を下回ると、抗菌・防黴性能がほとんど発揮されず、下塗り層５重量の５重量％を上回ると、下塗り層５の造膜に支障をきたすからである。
【００２９】
上述のことを実証するために、以下に実験例（実施例１，２、及び比較例）を挙げる。
【００３０】
実施例１，２、及び比較例では、上記基材３としてのロックウール吸音板の表面に、イソチアゾリン系の抗菌・防黴剤を以下の表１に示す量添加したアクリル樹脂塗料を塗布することにより下塗り層５を形成する。そして、下塗り層５の表面にフッ素アクリル樹脂塗料を塗布することにより上塗り層７を形成したものを試験片とした。
【００３１】
一方、Chaetomium globosum，Aspergillus niger，Cladosporium cladosporioides，Penicillium citrinum，Rhizopus oryzaeの５種類のカビを、ポテトデキストロース寒天培地からなる斜面培地で各種類毎に１週間の間培養し、生成した胞子を採取・混合して胞子懸濁液を生成した。
【００３２】
そして、ガラスシャーレに水を吸わせたろ紙、Ｕ字管、及びステンレス製網を順番に置き、ステンレス製網の上に上記試験片を載せ、この状態で、試験片の一表面（３０mm角）に上記胞子懸濁液を０．７５ml塗布してガラスシャーレに蓋をした。また、別途作製したブランク用（カビの生育確認用）のポテトデキストロース寒天平面培地も、上記胞子懸濁液を０．７５ml塗布した状態で、上記試験片と同様にガラスシャーレに格納した。そして、各ガラスシャーレと蓋との間をパラフィンでシールして２８℃恒温槽内に４週間放置し、１週間毎にカビの生育状況を観察した。
【００３３】
ポテトデキストロース寒天平面培地では、７日後に、菌糸の発育部分の面積が、胞子懸濁液塗布面の全面積の１／３を超えていた。
【００３４】
【表１】
2013075368.tif 000003
【００３５】
＜実施例１＞
下塗り層５に抗菌・防黴剤が５％添加された試験体では、２８日後の時点で菌糸が生育していなかった。
【００３６】
＜実施例２＞
下塗り層５に抗菌・防黴剤が２％添加された試験体では、２８日後の時点で菌糸が生育していなかった。
【００３７】
＜比較例＞
下塗り層５に抗菌・防黴剤が０．３％添加された試験体では、７日後には菌糸が生育し始め、１４日後には、菌糸の発育部分の面積が、試験片の胞子懸濁液塗布面の全面積の１／３を超えていた。
【００３８】
実験の結果、実施例１，２では、比較例に比べて、高い抗菌・防黴効果が認められた。
【産業上の利用可能性】
【００３９】
本発明は、抗菌・防黴性能に優れた化粧板として有用である。
【符号の説明】
【００４０】
１      化粧板 
３      基材
５      下塗り層
７      上塗り層
【図１】
2013075368.tif 000004